본 발명 은 중량 % 로 , C : 0 . 05 ~ 0 . 15 %, Mn : 0 . 1 ~ 2 . 3 %, Si : 0 . 05 ~ 0 . 5 %, Al : 0 . 005 ~ 0 . 05 %, N : 0 . 001 ~ 0 . 01 , P : 0 . 03 % 이하 , S : 0 . 003 % 이하 , 나머지 는 Fe 및 기타 불가피 한 불순물 로 조성 되 는 강 슬라브 를 800 ~ 900 ℃ 에서 마무리 열간 압연 하 는 단계 ; 이 어 상기 열간 압연 된 강판 을 650 ~ 720 ℃ 까지 80 ~ 1000 ℃/ 초의 냉각 속도 로 급 냉한 다음 , 공 냉 하 는 단계 ; 및 상기 공 냉처리 된 강판 을 400 ~ 550 ℃ 까지 80 ~ 1000 ℃/ 초의 냉각 속도 로 냉각 한 다음 , 권 취하 는 단계 를 포함 하 여 이루어지 는 가공 성 이 우수 한 고강도 열 연강판 의 제조 방법 에 관한 것 이 다 .